(57)【要約】【課題】透明性を有し、かつ帯電防止性に優れたポリ乳酸系二軸延伸フィルムを提供する。【解決手段】ポリ乳酸系樹脂に、（Ａ）ジアルキルスルホコハク酸塩９０〜１０質量％と（Ｂ）グリセリンステアリン酸エステルと硼酸との反応物１０〜９０質量％とを含む界面活性剤組成物を０．１〜１０質量％含有させたことを特徴とする。【選択図】なし【特許請求の範囲】
【請求項１】
ポリ乳酸系樹脂に、（Ａ）ジアルキルスルホコハク酸塩９０〜１０質量％と（Ｂ）グリセリンステアリン酸エステルと硼酸との反応物１０〜９０質量％とを含む界面活性剤組成物を０．１〜１０質量％含有させたことを特徴とする帯電防止性に優れたポリ乳酸系二軸延伸フィルム。
【発明の詳細な説明】
【技術分野】
【０００１】
本発明は、帯電防止性に優れたポリ乳酸系二軸延伸フィルムに関するものである。
【背景技術】
【０００２】
現在、機械的強度、耐熱性、寸法安定性に優れる材料としてポリエチレンテレフタレート延伸フィルム、ポリプロピレン系延伸フィルム等が知られており、産業界で幅広く使用されている。
【０００３】
しかしながら、これらのプラスチックフィルムは自然環境中に廃棄されると、その化学的安定性のため分解せず、ゴミとして蓄積する一方である。将来的にはゴミ処分場、埋立地の確保が益々困難になり、また、自然環境、野生動物に悪影響を及ぼすなどの問題が懸念されている。これらのプラスチックフィルムに代わり、土壌中において加水分解され、次いで微生物分解により無害な分解物となり得るものにポリ乳酸を材料としたフィルムがある。
【０００４】
ポリ乳酸の無延伸フィルムあるいはシートは、強度、伸度が低く、耐衝撃性に劣る材料であり、そのままでは成形体として実用性が不足していた。そこで、脆性を向上させるため、一軸あるいは二軸延伸し、配向させる方法が知られている。ポリ乳酸二軸延伸フィルムは、情報記録材料（磁気カード）、工業用パッケージ、食品包装などに展開され、一部は実用化に至っているものもある。
【０００５】
しかしながら、これらのポリ乳酸延伸フィルムにおいては、ポリ乳酸樹脂自体が高度な電気絶縁性を有していることから極めて帯電しやすく、静電気の発生、蓄積により、印刷、製袋等の２次加工において、様々な問題を引き起こしている。また、容易にゴミ、ホコリを吸着するため、外観を損ねるという問題も生じる。
【０００６】
一般的に、プラスチックフィルム及びシートに帯電防止性を付与する方法として、アニオン系のアルキルスルホン酸塩をポリ乳酸に添加することが知られている。また、特許文献１には、非イオン系のグリセリン脂肪酸エステル類をポリ乳酸系重合体に添加することが開示されている。
【０００７】
ところが、これら従来方法では満足な帯電防止性が得られないばかりでなく、透明性の悪化、加水分解誘因による機械的物性の低下を招き、実用性に乏しかった。
【０００８】
また、特許文献２には、ポリ乳酸系樹脂フィルムの表面にコーティング組成物を塗布することが開示されている。
【０００９】
しかしながら、フィルム表面にコーティング組成物を塗布する方法では、塗布されていない面の帯電防止性が乏しく、また、両面に塗布するに至っては、設備上複雑となり容易に実施できなかった。
【特許文献１】特開２００２−１１４９００号公報
【特許文献２】特開２００１−３５４７８９号公報
【発明の開示】
【発明が解決しようとする課題】
【００１０】
本発明の目的は、このような問題点を解決しようとするものであり、透明性を有し、かつ帯電防止性に優れたポリ乳酸系二軸延伸フィルムを提供しようとするものである。
【課題を解決するための手段】
【００１１】
本発明に係るポリ乳酸系二軸延伸フィルムは、ポリ乳酸系樹脂に、（Ａ）ジアルキルスルホコハク酸塩９０〜１０質量％と（Ｂ）グリセリンステアリン酸エステルと硼酸との反応物１０〜９０質量％とを含む界面活性剤組成物を０．１〜１０質量％含有させたことを特徴とするものである。
【発明の効果】
【００１２】
本発明によれば、透明性を有し、かつ帯電防止性に優れたポリ乳酸系二軸延伸フィルムを提供することができる。
【発明を実施するための最良の形態】
【００１３】
本発明者らは、上記課題を解決するため鋭意研究を行った結果、ポリ乳酸系樹脂に、（Ａ）ジアルキルスルホコハク酸塩、及び、（Ｂ）グリセリンステアリン酸エステルと硼酸との反応物を含む界面活性剤組成物を含有させることにより、透明性を有意に劣化させることなく、二軸延伸フィルムに優れた帯電防止性を付与できることを見出し、本発明に至った。
【００１４】
以下、本発明の種々の実施形態を説明する。
【００１５】
本発明において、ポリ乳酸系樹脂には、Ｌ−乳酸を主構成単位とするホモポリマー、及びＬ−乳酸とＤ−乳酸とを主構成単位とするコポリマーが含まれる。二軸延伸による配向結晶化を促進させ、実用強度を発現させるため、ポリ乳酸系樹脂は、Ｌ−乳酸／Ｄ−乳酸＝１００／０〜９４／６（モル比）の組成比を満足することが好ましい。Ｄ−乳酸が６モル％を超えると、融点が極端に低くなり結晶性に乏しい物となり、得られるフィルムの耐熱性、寸法安定性が劣化する恐れがある。Ｌ−乳酸とＤ−乳酸との組成比は、Ｌ−乳酸／Ｄ−乳酸＝９９／１〜９６／４（モル比）がさらに好ましい。
【００１６】
また、ポリ乳酸系樹脂の数平均分子量は、５万〜３０万の範囲にあることが好ましい。数平均分子量が５万未満の場合、得られるフィルムの機械的強度が不十分となり、かつ延伸、巻き取り工程中での切断も頻繁に起こり操業性の低下を招く。一方、数平均分子量が３０万を超えると、加熱溶融時の流動性が乏しくなって製膜性が低下する。ポリ乳酸系樹脂の数平均分子量のさらに好ましい範囲は、８万〜１５万である。
【００１７】
ポリ乳酸系樹脂を得るための重合法としては、縮合重合法及び開環重合法のいずれの方法を採用することも可能であり、分子量増大を目的として少量の鎖延長剤、例えばジイソシアネート化合物、ジエポキシ化合物、酸無水物等を使用してもよい。
【００１８】
本発明において、ポリ乳酸系樹脂に配合される界面活性剤組成物は、（Ａ）ジアルキルスルホコハク酸塩、及び、（Ｂ）グリセリンステアリン酸エステルと硼酸との反応物を配合したものである。
【００１９】
本発明において、（Ａ）ジアルキルスルホコハク酸塩としては、下記一般式（１）で示されるアニオン系界面活性剤を好適に使用することができる。
【化１】
2006182887.tif 000002
【００２０】
（但し、Ｒ１、Ｒ２はアルキル基、Ｍは対イオン）
ここで一般式（１）のＲ１及びＲ２は同一もしくは異なるアルキル基であり、Ｒ１及びＲ２の炭素数は６〜２０が望ましく、更に好ましくは８〜１６である。具体的には、ジアルキルスルホコハク酸塩として、ジオクチルスルホコハク酸塩（Ｒ１、Ｒ２の炭素数８）が好適に使用できる。−ＳＯ３Ｍで示される塩としては、ナトリウム、カリウム、カルシウム、マグネシウム等のアルカリ金属、アルカリ土類金属、又はジエタノールアミン、トリエタノールアミン等のスルホン酸塩が好適に使用できる。
【００２１】
本発明において、ジアルキルスルホコハク酸塩は公知の方法で得ることができる。具体的には、例えば、無水マレイン酸１モルに対し、例えばオクチルアルコール２モルを塩基性条件下にて１２０℃で反応させた後、亜硫酸ナトリウムを加え、透明な液が得られるまで５０℃で撹拌し溶媒を留去する方法が挙げられるが、これに限定されるものではない。
【００２２】
本発明において、（Ｂ）グリセリンステアリン酸エステルと硼酸との反応物は、グリセリンステアリン酸エステルに対して硼酸を反応させた界面活性剤である。グリセリンステアリン酸エステル中の脂肪酸は、ステアリン酸であることが望ましいが、炭素数１２〜２０の脂肪酸が含まれていても好適に使用できる。グリセリンステアリン酸エステルは、グリセリンとステアリン酸とのエステル化反応によって得ることができる。このエステル化反応から、グリセリンとステアリン酸との反応モル比によりモノエステル、ジエステル、トリエステルが得られる。分子蒸留によりモノエステルの純度を高くする方が望ましいが、特にエステル化度に限定はない。グリセリンステアリン酸エステルに対する硼酸の反応モル比は、グリセリンステアリン酸エステル１モルに対して、硼酸０．１〜１モルが望ましく、更に好ましくは０．２〜０．５モルである。
【００２３】
本発明において、グリセリンステアリン酸エステルと硼酸との反応物は公知の方法で得ることができる。具体的には、例えば、グリセリン１モルに対してステアリン酸１モルを塩基性触媒下にて２３０℃でエステル化させ、グリセリンステアリン酸エステルを得た後、続いてその化合物１モルに対し硼酸０．５モルを２３０℃で反応させることで目的物を得ることができる。
【００２４】
本発明において、界面活性剤組成物は、（Ａ）ジアルキルスルホコハク酸塩９０〜１０質量％と（Ｂ）グリセリンステアリン酸エステルと硼酸との反応物１０〜９０質量％とを含む。（Ａ）ジアルキルスルホコハク酸塩が１０質量％未満であると、十分な帯電防止効果が得られないだけでなく、ポリ乳酸系樹脂に対する相溶性が悪くなり、フィルム白化等の外観不良を招く。（Ａ）ジアルキルスルホコハク酸塩が９０質量％を超えると、ポリ乳酸系樹脂への相溶性は向上するが十分な帯電防止効果は得られない。界面活性剤組成物は、（Ａ）ジアルキルスルホコハク酸塩９０〜５０質量％と（Ｂ）グリセリンステアリン酸エステルと硼酸との反応物１０〜５０質量％とから構成されることが更に好ましい。
【００２５】
本発明のポリ乳酸系二軸延伸フィルムに含有される界面活性剤組成物の含有量は、０．１〜１０質量％の範囲である。界面活性剤組成物の含有量が０．１質量％未満であると、十分な帯電防止効果が得られない。一方、界面活性剤組成物の含有量が１０質量％を超えると、帯電防止効果が飽和に達するため、帯電防止性能に対して含有量が過剰であるばかりでなく、透明性の悪化、高温高湿度下におけるフィルム同士のブロッキング現象、製膜時の押し出し不良など様々な問題を引き起こす。界面活性剤組成物の含有量の好ましい範囲は、０．５〜２質量％である。この範囲内とすると、特に優れた帯電防止性を提供することができる。
【００２６】
本発明において、ポリ乳酸系樹脂と界面活性剤組成物を含有するフィルム原料は、押出機の中でポリ乳酸系樹脂と界面活性剤組成物とを加熱混練する等により得ることができる。（Ａ）ジアルキルスルホコハク酸塩と（Ｂ）グリセリンステアリン酸エステルと硼酸との反応物とは、別々にポリ乳酸系樹脂に添加しても良いし、予め混合してからポリ乳酸系樹脂に添加しても良い。ポリ乳酸系樹脂の量に対し添加する界面活性剤組成物の量が少ないと、これらが樹脂中で均一に分散され難くなる。このため、予め高濃度の（Ａ）ジアルキルスルホコハク酸塩及び／又は（Ｂ）グリセリンステアリン酸エステルと硼酸との反応物を含むマスターバッチを作製し、これを界面活性剤組成物を含まないポリ乳酸系樹脂と混練して所定含有量とするマスターバッチ法を採用することが好ましい。
【００２７】
本発明のポリ乳酸系二軸延伸フィルムの製造方法としては、Ｔダイ法、インフレーション法、カレンダー法等が例示できるが、中でも、Ｔダイを用いて溶融混練して押し出すＴダイ法が好ましい。Ｔダイ法の製法例としては、上記フィルム原料、及び、必要に応じて可塑剤、滑剤を適量配合したポリ乳酸系樹脂組成物を押出機ホッパーに供給し、押出機を例えばシリンダー温度１８０〜２４０℃、Ｔダイ温度２００〜２３０℃に加熱し、溶融混練して押し出し、２０〜４０℃に制御された冷却ロールで冷却し、厚さ１００〜５００μｍの未延伸シートを得る。
【００２８】
未延伸シートの二軸延伸方法としては、テンター方式による同時二軸延伸法、ロールとテンターによる逐次二軸延伸法のいずれでもよい。同時二軸延伸の代表例としては、上述の如く得られた未延伸シートを予熱・延伸温度７０〜９０℃、熱固定温度１００〜１５０℃のテンターにて面倍率９〜１６倍に延伸しフィルムを得る。また、逐次二軸延伸の代表例としては、未延伸シートを駆動ロールの回転速度比によって縦方向にロール表面温度５０〜８０℃、延伸倍率１．５〜５倍で延伸し、引き続き連続して横方向に延伸温度５０〜９０℃、延伸倍率１．５〜８倍、熱固定温度１００〜１５０℃の条件下で延伸しフィルムを得る。
【００２９】
本発明に係るポリ乳酸系二軸延伸フィルムの厚みは特に制限なく、用途、要求性能、価格等によって適宜設定すればよい。一般的には、１０〜１００μｍ程度の厚さを例示できる。さらに、フィルムの印刷性、ラミネート性、コーティング適性等を向上させる目的で、表面処理を施してもよい。表面処理の方法としては、コロナ放電処理、プラズマ処理、酸処理等が挙げられ、いずれの方法も用いることができる。これらの中では、簡便さの点からコロナ放電処理が最も好ましいものとして例示できる。
【００３０】
本発明のポリ乳酸系二軸延伸フィルムには、本発明の目的を損なわない範囲で、必要により上述した本発明の界面活性剤以外の公知のアニオン界面活性剤、カチオン界面活性剤、ノニオン界面活性剤、両性界面活性剤を単独或いは２種以上を含有させても良い。
【００３１】
本発明のポリ乳酸系二軸延伸フィルムに、必要に応じて顔料、酸化防止剤、可塑剤、紫外線吸収剤、滑剤、結晶核剤等を任意の割合で含有させることができる。また、さらなる帯電防止性能が必要な場合、フィルム表面に帯電防止剤をさらに塗布することもできる。なお、２次加工などを容易にするために必要に応じて、易接着コート剤などのコート液もフィルム表面に塗布することも可能である。
【００３２】
本発明のポリ乳酸系二軸延伸フィルムの表面固有抵抗値（Ω／□）は低い方が望ましいが、フィルムの巻き取り、スリット工程では感電、また印刷、製袋等の２次加工ではロールへの巻き付き、あるいは蛇行によりしわの発生など生産時の問題が発生しない範囲であれば良い。目安としては、表面固有抵抗値は１０１５Ω／□以下が好ましく、１０１４Ω／□以下であればさらに好ましい。
【００３３】
本発明のポリ乳酸系二軸延伸フィルムは、カレンダー、文具、衣料、食品等の包装用フィルムとして好適であるが、その他はＯＡメディア商品等のオーバーラップシュリンクフィルム、封筒の窓貼りフィルム、電気・電子部品等のラッピング、プリントラミネート等が例示でき、特に制限されず使用できる。
【００３４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３５】
［実施例］
以下、本発明を実施例により説明するが、本発明は下記実施例により制限されるものでない。
【００３６】
（実施例１）
Ｌ−乳酸とＤ−乳酸とをＬ体／Ｄ体＝９９／１（モル比）で含有し、数平均分子量が９５，０００、ＭＦＲが５．０ｇ／１０分（２１０℃）であるポリ乳酸樹脂（カーギル・ダウ社製、ネイチャーワークス）を用意した。また、（（Ａ）−１）ジオクチルスルホコハク酸ナトリウム８０質量％と、（（Ｂ）−１）グリセリンモノステアレートと硼酸との反応物（反応モル比（グリセリンモノステアレート：硼酸）１：０.５）２０質量％とを配合した界面活性剤組成物を得た。
【００３７】
ポリ乳酸樹脂の数平均分子量は以下に説明するようにして測定した。
【００３８】
すなわち、（株）島津製作所製ＬＣ１０ＡＤを用い、ゲルパーミエーションクロマトグラフィー（ＧＰＣ）により数平均分子量を求めた。このとき、カラム温度４０℃、クロロホルム溶媒により測定を行い、ポリスチレン換算法により計算した。
【００３９】
上述のポリ乳酸樹脂９０．０質量％に対して得られた界面活性剤組成物を１０．０質量％添加して、２軸押出機を用いて溶融混練し、得られたストランドをカッティングしてペレット化し、マスターバッチａを作製した。
【００４０】
上述のポリ乳酸樹脂９０質量％にマスターバッチａを１０質量％添加し、コートハンガータイプのＴダイを具備した５０ｍｍφ押出機を使用して、滞留時間５分、Ｔダイ温度２３０℃で溶融押出し、２５℃に温度制御されたキャストロールに密着急冷し、厚さ１５０μｍの未延伸シートを得た。得られた未延伸シートを予熱ロール６０℃、延伸ロール７０℃で３．０倍に縦方向に延伸した。次いでテンター内において、８０℃の延伸温度で横方向に３．５倍延伸した後、横方向の弛緩率を５％として１５０℃で熱処理を施し、厚さ１５μｍの逐次二軸延伸フィルムを得た。
【００４１】
（実施例２〜８）
マスターバッチの種類（界面活性剤（Ａ），（Ｂ）の種類、配合割合）及びその添加量（界面活性剤組成物含有量）を表１に示すように変更する以外には、実施例１と同様にして逐次二軸延伸フィルムを得た。
【００４２】
（実施例９）
実施例１と同様のポリ乳酸樹脂９０質量％にマスターバッチａを１０質量％添加し、コートハンガータイプのＴダイを具備した５０ｍｍφ押出機を使用して、滞留時間５分、Ｔダイ温度２３０℃で溶融押出し、２５℃に温度制御されたキャストロールに密着急冷し、厚さ１５０μｍの未延伸シートを得た。続いて、予熱８０℃、延伸７８℃のテンターへ未延伸シートを導入し、面倍率１０倍にて延伸後、弛緩率４％、熱固定温度１５０℃にて熱処理を行い、厚み１５μｍの同時二軸延伸フィルムを得た。
【００４３】
（比較例１〜３）
マスターバッチの種類（界面活性剤（Ａ），（Ｂ）の種類、配合割合）及びその添加量（界面活性剤組成物含有量）を表１に示すように変更する以外には、実施例１と同様にして逐次二軸延伸フィルムを得た。
【００４４】
表１中に示す界面活性剤の種類（Ａ）−１，（Ａ）−２，（Ｂ）−１，（Ｂ）−２は、下記のとおりである。
【００４５】
（Ａ）−１：ジオクチルスルホコハク酸ナトリウム
（Ａ）−２：ジラウリルスルホコハク酸ナトリウム
（Ｂ）−１：グリセリンモノステアレートと硼酸との反応物（反応モル比（グリセリンモノステアレート：硼酸）１：０．５）
（Ｂ）−２：グリセリンモノステアレートと硼酸との反応物（反応モル比（グリセリンモノステアレート：硼酸）１：１．０）
【表１】
2006182887.tif 000003
【００４６】
得られた実施例１〜９及び比較例１〜３の二軸延伸フィルムについて、以下に説明する評価を行った。各評価方法は下記のとおりである。これらの結果を表２に示す。
【００４７】
（１）表面固有抵抗値
表面固有抵抗値を、温度２３℃、相対湿度５０％の条件下に１日放置した後、同条件下でＪＩＳ−Ｋ６９１１に準じて測定装置（製造元；川口電気製作所、機器名；超絶縁計（型式Ｐ−６１６））を用いて測定した。本発明においては、生産（フィルム製造）に支障が生じなかったものを合格（帯電防止性能に優れるもの）とした。
【００４８】
（２）摩擦耐電圧力
温度２３℃、相対湿度５０％の条件下に１日放置した後、同条件下でインテックス社製の摩擦耐電圧測定器（型式：ＥＣ−３Ｎ）にて綿／ポリエステル＝６０／４０の白布とフィルムのコロナ処理面とを接触させ、６０秒間の最高耐電圧を評価した。本発明においては、３ｋｖ以下を合格とした。
【００４９】
（３）引張強度及び伸度
ＪＩＳ−Ｋ７１２７の測定法に準じて、長さ１０ｃｍ、幅１０ｍｍの試料で測定した。
【００５０】
（４）ヘーズ
ＪＩＳ−Ｋ７１０５に準じて測定した。
【表２】
2006182887.tif 000004
【００５１】
表１に示したように、本発明に従う実施例１〜９の二軸延伸フィルムは、表面固有抵抗値、摩擦耐電圧力共に低く、帯電防止性能に優れていただけでなく、同時に機械的強度（引張強度，引張伸度）にも優れていた。また、界面活性剤組成物の含有量が０．５〜２質量％という好ましい範囲にある実施例１〜３，６〜９は、実施例４，５に比較してヘーズがより低く、透明性に特に優れていた。
【００５２】
これに対して、ジアルキルスルホコハク酸塩を含有しない界面活性剤組成物を用いた比較例１のフィルム、グリセリンステアリン酸エステルと硼酸との反応物を含有しない界面活性剤組成物を用いた比較例２のフィルム、及び、界面活性剤組成物（ジアルキルスルホコハク酸塩及びグリセリンステアリン酸エステルと硼酸との反応物）を含有しない比較例３のフィルムは、実施例１〜９に比較して摩擦耐電圧力が高く、帯電防止性能に劣っていた。特に、比較例３のフィルムは、摩擦耐電圧力が非常に高かっただけでなく表面固有抵抗値も高く、静電気を帯びていた。
【産業上の利用可能性】
【００５３】
本発明のポリ乳酸系二軸延伸フィルムは、透明性を有し、機械的強度、特に帯電防止性に優れているため、衣料、文具、食品、医薬品等の包装材料として有用性が高い。また、ゴミとして廃棄された場合、土壌中で微生物により分解され、自然環境、野生動物に対する環境負荷を軽減することができる。